(57)【要約】【課題】高い電流密度状態において、長時間にわたって動作させた場合に安定した電子放射特性を維持させ、しかもその製造工程を合理化させ、安価で量産性に優れた陰極線管を実現可能にする。【解決手段】陰極４０を構成する電子放射物質層４２は、アルカリ土類金属（バリウム、ストロンチウム、カルシウム）酸化物からなる酸化物層に平均粒径を１．２μｍ以下とするスカンジウム化合物をストロンチウムに対する原子重量比で０．００３乃至０．３の範囲で分散せて形成し、基体金属４１は、ニッケルを主成分とする還元性金属を含みかつ電子放射物質層４２と接する頂部表面４１ａの板厚を０．１７ｍｍ以上とする。【選択図】　　　図４
2004022271.tif 000002
【特許請求の範囲】
【請求項１】
内面に蛍光面を有するパネル部と、電子銃を収容したネック部と、前記パネル部とネック部とを連接したファンネル部とから構成された真空外囲器を少なくとも有し、前記電子銃が基体金属の頂部表面に電子放射物質層を有する陰極を備えた陰極線管であって、
前記電子放射物質層は、ストロンチウムを含むアルカリ土類金属酸化物中にレーザ回折法で測定した平均粒径が１．２μｍ以下、かつ前記ストロンチウムに対するスカンジウムの原子重量比（スカンジウムの重量÷ストロンチウムの重量）が０．００３乃至０．３の範囲で分散したスカンジウム化合物を有し、
前記基体金属はニッケルを主成分とし、これに少なくとも還元性金属を含み、かつ前記電子放射物質層と接する面の板厚が０．１７ｍｍ以上であることを特徴とする陰極線管。
【請求項２】
前記スカンジウム化合物が酸化スカンジウムまたはバリウムとスカンジウムとの複合酸化物であることを特徴とする請求項１に記載の陰極線管。
【発明の詳細な説明】
【０００１】
【発明の属する技術分野】
本発明は、電子放射物層を有する陰極を備えた陰極線管に係り、特に高い電流密度状態で長時間にわたって動作させた場合に安定した電子放射特性を維持でき、かつその製造工程を合理化させて製造コストを低減させて高い生産性を実現可能とした陰極線管に関する。
【０００２】
【発明の属する技術分野】
【０００３】
【従来の技術】
この種の陰極線管としては、例えばカラー陰極線管、情報端末ディスプレー陰極線管、投射型陰極線管などが知られている。これらの陰極線管においては、情報の多様化や情報の高密度化に伴ってその表示面に表示される画像の高精細化が要求されている。このような要求を満たすには、陰極線管を高い電流密度で長時間にわたって動作させた場合においても、安定した電子放射特性を維持できることが必要である。
【０００４】
上記の要求を満たす構造を持つ陰極線管に関しては既に多数の提案がなされている。その代表的なものとして特開平８−３２１２５０号公報を挙げることができる。また、他の例としては特開平１１−２８８６５８号公報および特開２０００−３５７４６４号公報などがある。
【０００５】
例えば、ＯＡ機器端末用モニターに用いられるカラー陰極線管は、一般に３色の蛍光体絵素を塗布した蛍光面を有するパネル部と、電子銃を収容するネック部と、パネル部とネック部とを連接するファンネル部とから構成される真空外囲器を有している。このような構成をもつ陰極線管に用いられる電子銃は、３本の電子ビームを水平方向に発生する陰極と、この陰極に連なる複数個の電極とを有している。陰極から出射した電子ビームは、その進行方向に沿って形成される主電子レンズを通り、所要の加速および収束を受けて蛍光面方向に出射する。
【０００６】
一方、蛍光面は、ドットまたはストライプ形状からなる３色の蛍光体絵素が一定の配列ピッチで配置されて構成されている。そして、蛍光面に近接して電子銃との間には、例えばシャドウマスクのような色選択機構が設置されている。
【０００７】
上記陰極線管の電子銃を構成する陰極は、基体金属の頂部表面に電子放射物質層を被着形成し、ヒータによって基体金属を加熱して電子放射物質層から電子放射を行う構成となっている。この電子放射物質層としては、高電流動作特性に適するもので、基体金属と電子放射物質層の剥離を防止するために複数層、例えば２層構造が採られたものもある。この場合は、基体金属側の第１層はアルカリ土類金属（バリウム・ストロンチウム・カルシウム）共沈結晶による酸化物粒子で構成されており、上層、すなわち第２層は第１層のアルカリ土類金属酸化物粒子に希土類金属酸化物を１乃至３重量％分散したものが用いられている。
【０００８】
上記第２層の希土類金属酸化物としては、バリウムとスカンジウムとの複合酸化物であるバリウムスカンデート（Ｂａ２Ｓｃ２Ｏ５、ＢａＳｃ２Ｏ４、Ｂａ３Ｓｃ４Ｏ９）が用いられている。これらのアルカリ土類金属酸化物（ＢａＯ，ＳｒＯ，ＣａＯ）と、これに分散した希土類金属酸化物とにより構成される電子放射物質層の場合、動作温度は、通常輝度温度で１０００Ｋ（７２７°Ｃｂ）程度である。基体金属中の還元剤はこの温度により陰極の基体金属表面に拡散し、アルカリ土類金属酸化物（ＢａＯ）と還元反応を行う。ここで基体金属の板厚が厚くなるのに伴なって長時間にわたって還元剤が表面に拡散し、この結果、長寿命となる。これらの詳細については、例えば特開平５−１２９８３号公報に開示されている。
【０００９】
一方、陰極の基体金属としては、ニッケルを主成分とし、これに還元性元素であるシリコン（Ｓｉ）やマグネシウム（Ｍｇ）などを少量含有しているものが知られている。この基体金属の性状については、陰極からの電子放射のメカニズムとの関連がある。このメカニズムには諸説あるが、一般的には基体金属中の還元剤が酸化バリウム（ＢａＯ）を還元して遊離バリウム（Ｂａ）を形成し、この遊離バリウムが電子放射物質層中を拡散し、アルカリ金属酸化物中にドナーレベルを形成することによって電子放射が行われる。
【００１０】
通常、エミッション寿命は、陰極基体金属中の還元剤の消耗と、電子放射物質層中の酸化バリウム（ＢａＯ）の蒸発とによって決まるが、陰極基体金属中の還元剤の消耗に関しては、その板厚が厚くなるほど拡散に要する時間が長くなり、この結果、長寿命となる。このため、従来では、この板厚は希土類金属分布カソード以前の仕様を踏襲して約０．１９ｍｍが賞用されている。また、電子放射物質層中の酸化バリウム（ＢａＯ）の蒸発は電子放射物質層の温度で決まるが、基体金属中の還元剤の消耗に関しては、バリウムスカンデート分散の効果で低減することができる。つまり、電子放射物質層の遊離バリウム濃度が高いため、基体金属中の還元剤による酸化バリウムの還元反応が抑制され、これによって還元剤の消耗が軽減される。
【００１１】
【発明が解決しようとする課題】
しかしながら、上述した従来技術では、電子放射物質層を２層構造とし、希土類金属酸化物を分散させることによって陰極の電子放射能力（高電流動作特性）および電子放射寿命特性に関しては十分に配慮されている反面、この陰極を用いた陰極線管の製造歩留まりの向上および製造工程の合理化などによる陰極線管の生産性向上については何ら考慮されていない。
【００１２】
すなわち、陰極線管の生産において最も重要な問題は、陰極線管内を長期間にわたって高真空度に維持させるために要する製造コストであり、特に陰極線管が完成した初期の段階では、陰極線管内にバリウムゲッターを飛散させた後でも電子ビームによるガス放出量が多く、これによって一時的に電子放射特性が低下する。この電子放射特性の低下は製造歩留まりに影響を及ぼし、不良品として破棄される陰極線管の数量が増加する。その結果、電子放射特性の再生工程を必要とする割合が増加し、工程設備数を増大させるなどの製造コストに対する負担が大きくなる。
【００１３】
また、陰極線管の製造において最も製造コストがかかるのは、陰極線管を高い真空度の雰囲気中で製造することであり、このためには陰極線管を加熱しながら脱ガス処理を行う。この排気工程の条件設定には十分な注意を払う必要がある。排気工程は陰極線管内の脱ガス処理に極めて重要である。脱ガス処理に要する温度は、例えば陰極線管パネル部の温度を少なくとも３４０°Ｃ程度に維持できるように設定されている。このように、陰極線管を高温度状態に設定して陰極線管内を高真空状態に維持するには、陰極線管の破壊に注意を払う必要がある。つまり、陰極線管の昇温と降温とを適宜十分に行わないと、パネル部とファンネル部との接合部が排気炉内で爆縮による破壊を起こすことから、例えば４°Ｃ／分程度の時間をかけて昇温・降温処理を行っている。
【００１４】
排気炉内温度を高く設定し、昇温と降温とを適宜行うためには、陰極線管が排気炉内に留まる時間を長く取ることが必要となり、結果的に生産性を低下させ、製造コストが高くなる。これを解決することが課題の一つとなっている。
【００１５】
したがって本発明は、上述した従来技術の課題を解決するためになされたものであり、その目的は、高い電流密度状態において長時間にわたって動作させた場合に安定した電子放射特性を維持させ、しかもその製造工程を合理化させ、安価で量産性の高い陰極線管を提供することにある。
【００１６】
【課題を解決するための手段】
上記目的を達成するために、本発明による陰極線管は、内面に蛍光面を有するパネル部と、電子銃を収容したネック部と、パネル部とネック部とを連接したファンネル部とから構成された真空外囲器を少なくとも有し、電子銃が基体金属の頂部表面に電子放射物質層を有する陰極を備えた陰極線管において、上記陰極を次のような構成を持つものとした。
【００１７】
すなわち、本発明による陰極線管の電子銃を構成する陰極として、電子放射物質層が少なくともストロンチウムを含む２つの成分よりなるアルカリ土類金属酸化物中にレーザ回折法によって測定した平均粒径が１．２μｍ以下とし、このストロンチウムに対する原子重量比を０．００３乃至０．３の範囲で含むスカンジウム化合物粉末を分散させて構成する。そして、上記基体金属にニッケルを主成分とし、これに少なくとも還元性金属を含み、かつこの電子放射物質層と接する面の板厚を０．１７ｍｍ以上とした。また、上記スカンジウム化合物を酸化スカンジウムまたはバリウムとスカンジウムとの複合酸化物とした。
【００１８】
このような構成を有する陰極において、上記電子放射物質層に粒径の小さいスカンジウム化合物を含有させることにより、アルカリ土類金属酸化物層中の遊離バリウムの蒸発が抑制され、これを高い濃度状態で維持することができる。また、電子放射物質層を形する基体金属の頂部表面の板厚を厚くすることにより、基体金属中の還元剤の拡散距離が長くなる。
【００１９】
これにより、高い電流密度状態において長時間にわたって動作させた場合に安定した電子放射特性を維持させることが可能となり、またその製造工程も合理化でき、安価で量産性の高い陰極線管を提供することができる。
【００２０】
【発明の実施の形態】
以下、本発明の実施の形態について、実施例の図面を参照して詳細に説明する。図１は本発明による陰極線管の一実施例を示すシャドウマスク形カラー陰極線管の全体構造例を説明する断面図である。図１において、参照符号１１はパネル部、１２はネック部、１３はファンネル部、１４は蛍光面、１５は多数の電子ビーム通過孔を有するシャドウマスク、１６はマスクフレーム、１７は磁気シールド、１８はシャドウマスク懸架機構、１９は３本の電子ビームＢｃ（センター電子ビーム），Ｂｓ（２本のサイドビーム）を発射する電子銃、ＤＹは電子ビームを水平と垂直とに偏向する偏向ヨーク、ＭＡはピュリティ補正などを行う外部磁気装置である。
【００２１】
このカラー陰極線管は、蛍光面１４を内面に有するパネル部１１とファンネル部１３とはパネル部１１とファンネル部１３とで形成されるバルブ内部にシャドウマスク１５および磁気シールド１７等を固定したマスクフレーム１６をシャドウマスク懸架機構１８により装架し、パネル部１１とファンネル部１３とをフリットガラスにより溶着固定し、ネック部１２内に電子銃１９を封入して真空封止されて真空外囲器が構成されている。
【００２２】
このような構成において、ネック部１２に収容された電子銃１９から発射された３本の電子ビームは、ネック部１２とファンネル部１３との遷移部分に外装された偏向ヨーク２０より水平方向と垂直方向との二方向に偏向を受け、色選択機構としてのシャドウマスク１５の電子ビーム通過孔を通して蛍光面１４を構成する所定色の蛍光体絵素に射突することより画像が形成される。
【００２３】
図２は本発明による陰極線管に用いられる電子銃の構成を説明するための平面図である。図２における参照符号２０はカソード構体であり、このカソード構体２０は後述する図３および図４にその一例を示す。参照符号２１は第１電極（制御電極）、２２は第２電極（加速電極）、２３，２４および２５はそれぞれ第３電極，第４電極および第５電極（収束電極）、２６は第６電極（陽極）、２７はマルチフォームガラス、２８はステムピンである。また、カソード構体２０乃至第６電極２６までの各電極は、一対のマルチフォームガラス２７にその電極支持片を埋設して同軸上に支持固定されている。
【００２４】
このような構成において、カソード構体２０から発射された電子ビームは、第１電極２１，第２電極２２，第３電極２３，第４電極２４，第５電極２５および第６電極２６によって所要の加速および収束を受け、第６電極２６から蛍光面１４の方向に向かって出射される。なお、ステムピン２８は、電子銃１９を構成する所定の電極に必要とする電圧および画像信号を印加する端子である。
【００２５】
図３は図２の要部拡大断面図である。図３において、カソード構体２０はその内側にヒータ３１を配置し、このヒータ３１は下端でヒータサポート３２と固着されている。符号３３はカソードアイレットであり、このカソードアイレット３３はその下端で前記カソード構体２０を保持するとともにカソード支持用ビードサポート３４と固着してカソード構体２０を電子銃の所定の位置に固定している。
【００２６】
図４は図３の要部拡大断面図である。図４において、参照符号４０は陰極である。この陰極４０はカップ状の基体金属４１とこの基体金属４１の頂部表面４１ａに形成された電子放射物質層４２とから構成されている。符号４３は円筒状陰極スリーブであり、この陰極スリーブ４３は一端側を陰極４０の基体金属４１の側壁４１ｂと固定し、他端側を陰極ディスク４４と固定している。そして、これらの陰極４０，陰極スリーブ４３および陰極ディスク４４でカソード構体２０を構成している。
【００２７】
前記基体金属４１はニッケル（Ｎｉ）を主成分とし、その中に少量のシリコン（Ｓｉ）およびマグネシウム（Ｍｇ）などの還元性金属を含んだ金属材料で構成され、その形状はほぼカップ状に形成されている。また、この基体金属４１の電子放射物質層４２を塗布した頂部表面４１ａの部分の板厚ｔ１　は、この例では約０．１８５ｍｍである。また、この基体金属４１の側壁４１ｂの高さｈを例えば約０．７ｍｍ、その板厚ｔ２　を約０．０５ｍｍ程度に設定している。ここで、プレス加工の生産性から板厚ｔ１　と板厚ｔ２　との関係は、ｔ２　／ｔ１　＝１／５乃至３／５の範囲が望ましい。この比を小さくすることで、板厚ｔ１　を大きくできるので、基体金属４１中のシリコン，マグネシウムなど還元剤が電子放射物質層４２の形成面となる頂部表面４１ａに拡散する消耗時間が長くとれるようになり、これによって電子放射寿命特性を大幅に向上させることができる。
【００２８】
なお、このカップ状の基体金属４１は、陰極スリーブ４３の一端を封止するように嵌合固定され、円筒状陰極スリーブ４３の他端が陰極ディスク４４に通常のレーザ溶接により固定されている。この円筒状陰極スリーブ４３の他端側は陰極ディスク４４にレーザ溶接により固定され、この円筒状陰極スリーブ４３の内部にはヒータ３１が収容され、陰極４０を加熱している。
【００２９】
電子放射物質層４２は、アルカリ土類金属（バリウム、ストロンチウム、カルシウム）酸化物からなる酸化物層にスカンジウム化合物として、例えば酸化スカンジウム（Ｓｃ２Ｏ３）をスカンジウムのストロンチウムに対する原子重量比が約０．０３となるように分散させて形成されている。この場合、この電子放射物質層４２は、酸化スカンジウム（Ｓｃ２Ｏ３）を分散したバリウム・ストロンチウム・カルシウムの炭酸塩［（Ｂａ・Ｓｒ・Ｃａ）ＣＯ３］からなり、基体金属４１の頂部表面４１ａにスプレー法により塗布形成されている。
【００３０】
この電子放射物質４２は、以下に説明する方法により製作される。まず、５３重量％の硝酸バリウム（ＢａＮＯ３）と、３８重量％の硝酸ストロンチウム（ＳｒＮＯ３）と、６重量％の硝酸カルシウム（ＣａＮＯ３）との混合溶液に炭酸ナトリウム（ＮａＮＯ３）を添加してバリウム・ストロンチウム・カルシウムの炭酸塩［（Ｂａ・Ｓｒ・Ｃａ）ＣＯ３］を沈殿させて粉末状の沈殿物を作製する。この例では、バリウム・ストロンチウム・カルシウムの炭酸塩［（Ｂａ・Ｓｒ・Ｃａ）ＣＯ３］の粒子形状は、レーザ回折式粒度分布測定法により測定した平均粒径が約１５μｍの針状結晶である。
【００３１】
次に、この粉末状沈殿物にレーザ回折式粒度分布測定法により測定した平均粒径が約０．５μｍの酸化スカンジウム（Ｓｃ２Ｏ３）を約１重量％混合し、この混合物にニトロセルロースラッカーおよび酢酸ブチルなどを適量加えてローリング混合させ、懸濁液を調整する。この例では、バリウム・ストロンチウム・カルシウムの炭酸塩［（Ｂａ・Ｓｒ・Ｃａ）ＣＯ３］の状態で約１重量％の酸化スカンジウム（Ｓｃ２Ｏ３）を添加することにより、スカンジウムのストロンチウムに対する原子重量比が約０．０３となる懸濁液が得られる。ここで、分散する酸化スカンジウム（Ｓｃ２Ｏ３）の粒子の形状は粉砕により作製したものであり、任意の多面体形状を有している。
【００３２】
次に、この懸濁液をニッケルを主成分とするカップ状基体金属４１の頂部表面４１ｂ上にスプレー法により塗布して厚さが約７０μｍの電子放射物質層４２を形成する。
【００３３】
次いで、陰極線管の真空排気工程おいて、この電子放射物質層４２をヒータ３１により加熱し、電子放射物質層４２中のバリウム・ストロンチウム・カルシウムの炭酸塩［（Ｂａ・Ｓｒ・Ｃａ）ＣＯ３］を熱分解することにより、バリウム・ストロンチウム・カルシウムの酸化物［（Ｂａ・Ｓｒ・Ｃａ）Ｏ］となり、その後、９００℃乃至１１００℃の雰囲気中で加熱して活性化およびエージング処理を行って所定の陰極４０を形成する。
【００３４】
このようにして形成された電子放射物質層４２の電子放射面の輝度温度は、約７５０°Ｃｂである。この輝度温度は、例えばベルジャー内で電子銃１９を活性化およびエージング処理を行った後、電子放射面をシールドカップ側の方向から測定する。また、陰極線管とは別に電子銃１９のみをガラス管封止して同様に活性化およびエージング処理を行った後、電子放射面をシールドカップ側の方向から測定しても良い。ここで、電子放射面の輝度温度約７５０°Ｃｂとは、パイロメータによる輝度温度であり、電子放射物質層の電子放射率を考慮した真温度（動作温度）は約８００°Ｃである。
【００３５】
このように形成された電子放射物質層４２を有する陰極によれば、酸化スカンジウム（Ｓｃ２Ｏ３）を分散したバリウム・ストロンチウム・カルシウム酸化物よりなる電子放射物質層４２においては、酸化スカンジウム（Ｓｃ２Ｏ３）により蒸発し易い遊離バリウム（Ｂａ）を拘束させ、これによって電子放射物質層４２内の遊離バリウム（Ｂａ）を高濃度状態に維持させることができるので、陰極動作温度を高くしても良好な電子放射特性が得られ、優れた高電流密度動作特性が得られることになる。
【００３６】
特に，この効果は電子放射物質層中に分散した酸化スカンジウム（Ｓｃ２Ｏ３）のトータルの表面積にほぼ比例しており、平均粒径が０．２乃至１．０μｍの範囲では、遊離バリウム（Ｂａ）の蒸発抑制効果が顕著となり、これによって陰極動作温度を高く設定することができる。
【００３７】
また、前述した実施例においては、酸化スカンジウム（Ｓｃ２Ｏ３）の含有量をストロンチウムとの重量比（スカンジウムの重量／ストロンチウムの重量）で約０．０３とした場合について説明したが、本発明は、これに限定されるものではなく、酸化スカンジウムの含有量をストロンチウムとの重量比で０．００３未満とした場合には陰極の動作温度を高くして使用するに際して十分な電子放射寿命特性が得られない。
【００３８】
ストロンチウム含有量をストロンチウムとの重量比で０．３を超える場合には酸化スカンジウムが電子放射を行わず、電子放射物質層内で電気伝導にも寄与しなくなり、電子放射特性を阻害することになる。したがって、含有量がストロンチウムとの重量比で０．００３乃至０．３の範囲であれば適宜その含有量を選択することにより、前述とほぼ同様の効果が得られることになる。
【００３９】
発明者等による種々の実験の繰り返しにより検討した結果、酸化スカンジウムの含有量がストロンチウムとの重量比を０．０１４乃至０．０９の範囲に設定することにより最適の効果が得られることが確認できた。
【００４０】
また、前述した実施例では、基体金属４１の頂部表面４１ａの板厚を約０．１８５ｍｍとした場合について説明したが、その板厚を０．１７ｍｍ未満とすると、陰極の動作温度を高くして残留ガスに対して耐力が高く、かつ生産性の高い陰極構体を得ることができない。つまり、電子放射物質層４２の改良をもって必要とする電子放射寿命特性（７時間／日で約１０年）を得ることができなくなる。また、この板厚を０．１７ｍｍ以上と厚くするほど優れた効果が得られる反面、熱容量が大きくなり、出画時間が遅くなる。したがって、電子放射物質層４２の改良によって得られる高い電子放射寿命特性を維持しつつ、工業製品として容易に実用化でき、生産性の向上を考慮すると、その板厚は約０．３ｍｍまでが限度となる。
【００４１】
図５は本発明による陰極線管の他の実施例による構成を示す電子銃の要部拡大断面図であり、前述した図４と同一部分には同一符号を付し、その説明は省略する。図５において、図４と異なる点は、電子放射物質層４２Ａをアルカリ土類金属（バリウム、ストロンチウム、カルシウム）酸化物を組成とする第１層４２１と、少なくともストロンチウムを含む２つの成分よりなるアルカリ土類金属（バリウム、ストロンチウム、カルシウム）酸化物に酸化スカンジウム（Ｓｃ２Ｏ３）をスカンジウムのストロンチウムに対する原子重量比で約０．０３となるように分散させた組成とする第２層４２２とによって構成された２層構造とした点である。また、基体金属４１の頂部表面４１ａ上に第１層４２１が積層形成され、この第１層４２１上に第２層４２２を積層して形成される構造とした点である。次に、上記した電子放射物質層４２Ａの製造について説明する。最初に、基体金属４１の頂部表面４１ａに前述したアルカリ土類金属炭酸塩の第１層を通常のスプレー法により約１５μｍの厚さに被着形成させ、次にその第１層上に前述した酸化スカンジウム（Ｓｃ２Ｏ３）を分散させたアルカリ土類金属炭酸塩の第２層を同様のスプレー法により約４５μｍの厚さに被着形成させ、次いで陰極線管の真空排気工程において熱処理時に加わる熱によって第１層および第２層のアルカリ土類金属炭酸塩を熱分解させ、それぞれアルカリ土類金属酸化物に変化させることにより、電子放射物質層４２Ａの第１層４２１および第２層４２２を同時に形成している。
【００４２】
このような構成においては、電子放射物質層４２Ａを第１層４２１と、酸化スカンジウムを分散した第２層４２２とから構成する２層構造とすることにより、酸化スカンジウム（Ｓｃ２Ｏ３）の含有量が電子放射物層４２Ａ内の全体に含有するストロンチウムとの重量比で０．３乃至３．０の範囲となる。この含有量は、前述した実施例の単層の電子放射物層に分散するストロンチウムとの重量比０．００３乃至０．３の範囲とほぼ同等となるので、前述した実施例と全く同様の効果が得られる。
【００４３】
なお、前述した実施例においては、電子放射物質層４２Ａを第１層４２１と、第２層４２２との２層構造で構成した場合について説明したが、本発明はこれに限定されるものではなく、第１層４２１と第２層４２２とを交互に複数層にわたって積層形成する多層構造で構成しても前述と同様の効果が得られる。
【００４４】
また、前述した実施例においては、スカンジウム化合物として酸化スカンジウムを用いた場合について説明したが、本発明はこれに限定されるものではなく、酸化スカンジウムに代えてスカンジウムとバリウムとの複合酸化物を用いても前述と全く同様の効果が得られる。
【００４５】
また、前述した実施例においては、分散する酸化スカンジウム（Ｓｃ２Ｏ３）の含有量がストロンチウムに対する原子重量比（スカンジウムの重量／ストロンジウムの重量）で約０．０３とした場合について説明したが、本発明は、これに限定されるものではなく、含有量がストロンチウムに対する原子重量比で０．００３乃至０．３の範囲であれば適宜その含有量を選択することにより、前述とほぼ同様の効果が得られることは勿論である。
【００４６】
また、前述した実施例においては、陰極線管としてカラー陰極線管に適用した場合について説明したが、本発明はこれに限定されるものではなく、情報端末ディスプレー陰極線管および投射型陰極線管などに適用しても前述と同様の効果が得られることは勿論である。
【００４７】
図６は本発明を適用する他の陰極線管の断面図である。この陰極線管は単色の投射型陰極線管である。図１と同じ部位には同じ番号をつけてある。投射型陰極線管は、内面に蛍光面１４を形成したパネル部１１と、電子銃１９を収容したネック部１２と、パネル部１１とネック部１２とを連結するファンネル部１３により真空外囲器を構成している。蛍光面１４は単色の蛍光層である。真空外囲器には偏向ヨークと、電子ビームの軌道を修正する補正用磁気装置ＣＹと、速度変調コイルＶＭＣとが外装されている。偏向ヨークＤＹはネック部１２とファンネル部１３の遷移領域に外装されている。速度変調コイルＶＭＣとコンバーゼンス調整のための補正用磁気装置ＣＹとはネック部１２の外周に外装されている。これらの磁界発生装置は、蛍光面側から、偏向ヨークＤＹ、補正用磁気装置ＣＹ、速度変調コイルＶＭＣの順に配置されている。
【００４８】
本発明は上記した特許請求の範囲に記載の構成および実施例の構成に限定されるものではなく、本発明の技術思想を逸脱することなく種々の変形が可能であることは言うまでもない。
【００４９】
【発明の効果】
以上説明したように本発明によれば、アルカリ土類金属酸化物中に平均粒径１．２μｍ以下とし、ストロンチウム対する原子重量比を０．００３乃至０．３の範囲のスカンジウム化合物を分散させたことにより、電子放射物質層からの遊離バリウムの蒸発を抑制し、高濃度状態が保持され、優れた高電流密度動作特性が得られるので、陰極線管内の残留ガスの影響が受けにくくなり、電子放射特性の歩留まりが向上する。このため、排気工程における排気温度の低下（排気工程の期間短縮−インデックスアップ）等の排気工程を大幅に合理化でき、陰極線管の製造コストを大幅に低減できるという極めて優れた効果が得られる。
【００５０】
また、本発明によれば、高電流密度動作特性が得られることから、陰極の動作温度を高くしても、良好な電子放射特性が得られるので、排気工程における加熱温度及び加熱時間の低下等の排気工程の合理化による低コスト化が実現可能となり、陰極線管の製造コストを大幅に低減できるという極めて優れた効果が得られる。
【００５１】
さらに、本発明によれば、高電流密度動作特性が得られるので、寿命特性が問題となるが、基体金属の頂部表面の電子放射物質層と接する面の板厚を０．１７ｍｍ以下に設定したことにより、還元剤の拡散距離を長くすることができ、これによって陰極の高い動作温度状態において良好な電子放射特性が得られるとともに、高電流動作特性が得られるので、蛍光面の輝度特性及びフォーカス特性を大幅に向上させ、大型のディスプレーモニターなどに適用して明るい画面が実現可能となるいう極めて優れた効果が得られる。
【図面の簡単な説明】
【図１】本発明による陰極線管の実施例を説明するためのシャドウマスク形カラー陰極線管の構成を示す断面図である。
【図２】本発明による陰極線管に用いられる電子銃の構成を示す平面図である。
【図３】図２に示す電子銃の要部拡大断面図である。
【図４】本発明による陰極線管の一実施例よる電子銃の構成を示す要部拡大断面図である。
【図５】本発明による陰極線管の他の実施例よる電子銃の構成を示す要部拡大断面図である。
【図６】本発明を適用する他の陰極線管の断面図である。
【符号の説明】
１１　パネル部
１２　ネック部
１３　ファンネル部
１４　蛍光面
１５　シャドウマスク
１９　電子銃
２０　カソード構体
２１　第１電極（制御電極）
２７　マルチフォームガラス
３１　ヒータ
３３　アイレット
３４　カソード支持用ビードサポート
４０　陰極
４１　基体金属
４１ａ　頂部表面
４１ｂ　側壁
４２　電子放射物質層
４２Ａ　電子放射物質層
４２１　電子放射物質層の第１層
４２２　電子放射物質層の第２層
【図１】
2004022271.tif 000003
【図２】
2004022271.tif 000004
【図３】
2004022271.tif 000005
【図４】
2004022271.tif 000006
【図５】
2004022271.tif 000007
【図６】
2004022271.tif 000008